(57)【特許請求の範囲】
【請求項１】
９５モル％以上のトリメチレンテレフタレート繰り返し単位と５モル％以下のその他のエステル繰り返し単位から構成され、極限粘度が０．７〜１．３ｄｌ／ｇのポリトリメチレンテレフタレート前配向糸が巻量２ｋｇ以上で積層され、以下に示す（１）〜（３）の条件を満足するポリトリメチレンテレフタレート前配向糸パッケージ。
（１）前配向糸パッケージの耳部と中央部の直径差が０〜５ｍｍ
（２）パッケージの耳部に積層される糸と中央部に積層される糸の乾熱収縮応力値の差が０．０１ｃＮ／ｄｔｅｘ以下
（３）パッケージから前配向糸を解じょして測定される繊度変動値Ｕ％が１．５％以下で、かつ繊度変動周期の変動係数が０．４％以下
【請求項２】
前配向糸が、示差走査熱量測定（ＤＳＣ）による結晶化発熱量が１０Ｊ／ｇ以下で、結晶配向度が８０〜９５％であることを特徴とする、請求項１記載のポリトリメチレンテレフタレート前配向糸パッケージ。
【請求項３】
９５モル％以上のトリメチレンテレフタレート繰り返し単位と５モル％以下のその他のエステル繰り返し単位から構成され、極限粘度が０．７〜１．３ｄｌ／ｇのポリトリメチレンテレフタレートを溶融紡糸し、冷却風により冷却固化後に前配向糸として巻取るに際し、紡糸張力を０．２０ｃＮ／ｄｔｅｘ以下とし、かつ巻取中のパッケージ温度を３０℃以下に冷却しつつ、巻取速度１９００〜３５００ｍ／分で巻取ることを特徴とするポリトリメチレンテレフタレート前配向糸パッケージの製造法。
【請求項４】
９５モル％以上のトリメチレンテレフタレート繰り返し単位と５モル％以下のその他のエステル繰り返し単位から構成され、極限粘度が０．７〜１．３ｄｌ／ｇのポリトリメチレンテレフタレートからなる糸を紡糸し、冷却固化した後延伸することなく巻取るに際し、以下の（ａ）〜（ｄ）の要件を満足する条件で巻取ることを特徴とするポリトリメチレンテレフタレート前配向糸パッケージの製造法。
（ａ）紡糸張力を０．２０ｃＮ／ｄｔｅｘ以下とすること
（ｂ）熱処理温度を７０〜１２０℃で、且つ熱処理張力を０．０２〜０．１０ｃＮ／ｄｔｅｘとすること
（ｃ）巻取機に巻取る際に、パッケージの温度を３０℃以下に保持とすること
（ｄ）巻取速度を１９００〜３５００ｍ／分でパッケージに巻取ること
【請求項５】
熱処理温度が８０〜１１０℃で、パッケージ温度を３０℃以下に保持し、且つ巻取速度が２５００〜３２００ｍ／分で巻取ることを特徴とする請求項４記載のポリトリメチレンテレフタレート前配向糸パッケージの製造法
【請求項６】
９５モル％以上のトリメチレンテレフタレート繰り返し単位と５モル％以下のその他のエステル繰り返し単位から構成され、極限粘度が０．７〜１．３ｄｌ／ｇのポリトリメチレンテレフタレートを溶融紡糸し、冷却風により冷却して固化した後前配向糸として巻取り、しかる後前配向糸を仮撚加工するに際し、前配向糸の巻取速度を１９００〜３５００ｍ／分とし、かつ巻取中から保管及び仮撚に至るまでの全工程において前配向糸パッケージの温度を３０℃以下に維持した後、延伸仮撚または仮撚加工することを特徴とするポリトリメチレンテレフタレート前配向糸の仮撚加工法。
【発明の詳細な説明】
【技術分野】
【０００１】
本発明は、溶融紡糸法で得られるポリトリメチレンテレフタレート前配向糸パッケージ及びその製造方法、並びにポリトリメチレンテレフタレート前配向糸の仮撚加工法に関する。
更に詳しくは、本発明は、衣料用の繊維素材として延伸することなくそのまま編織物に、加工することができ、また延伸仮撚加工を施した繊維素材として編織物に加工することができ、そして周期的な染め変動欠点のない品位とまたソフトな風合いを呈する編織物等の布帛を製造することができるポリトリメチレンテレフタレート前配向糸を巻いたパッケージとその調製方法及び係る前配向糸パッケージを用いるポリトリメチレンテレフタレート前配向糸の仮撚加工法に関する。
【背景技術】
【０００２】
ポリエチレンテレフタレート繊維（以下「ＰＥＴ繊維」と称す）は、衣料用途に最も適した合成繊維として世界中で大量に生産されて、一大産業となっている。
ポリトリメチレンテレフタレート繊維（以下「ＰＴＴ繊維」と称す）は、非特許文献１、非特許文献２、特許文献１、特許文献２、特許文献３、特許文献４等の先行技術文献により知られている。
【０００３】
非特許文献１及び２には、ＰＴＴ繊維が有する応力−伸長特性などの基本特性が記載され、初期モジュラスが小さく且つ弾性回復性に優れた衣料、カーペット用途などに適した繊維材料であることが示唆されている。
特許文献１、２及び特許文献３、４には、ＰＴＴ繊維のかかる特徴を更に改良すべく、熱に対する寸法安定性と弾性回復性を更に向上させる方法が提案されている。
高速紡糸して得られるＰＴＴ繊維として、延伸のための前配向糸が特許文献５や特許文献６に、また延伸仮撚用の部分配向糸が非特許文献３及び非特許文献４に開示されている。
一方、ＰＴＴ繊維の前配向糸を延伸することなく編織物の加工に供する技術提案が特許文献７に記載されている。
先行技術である特許文献５には、紡糸速度２０００〜５０００ｍ／分で巻き取られた糸が、また特許文献６には紡糸速度２０００ｍ／分以上で得た複屈折率が０．０３５以上の延伸のための前配向糸が示されている。
先行技術である非特許文献３にはゴデットロールを用いずに、あるいは加熱されていないゴデットロールを経て得られるＰＴＴ糸を３０００〜６０００ｍ／分で巻取られる仮撚加工のための部分配向糸が示されている。
【０００４】
本発明者らの検討によると、先行技術文献である特許文献５、６及び非特許文献３で得られる前配向糸は、高配向糸であるが、ほとんど結晶化しておらずそのガラス転移温度が約３５〜４５℃であることが判明した。このような結晶化していない前配向糸は温度や湿度の変化に対して非常に敏感である。
例えば、巻取機のモーターの発熱のボビン軸を介してのパッケージへの伝熱やパッケージと押さえロールとの摩擦発熱のパッケージへの伝熱により、前配向糸パッケージは巻取り過程で温度が上昇する。このような原因でパッケージの温度が上昇すると、パッケージに巻かれたままで巻取中に前配向糸の収縮が生じる。
【０００５】
巻取過程における前配向糸の収縮は、積層されたパッケージの硬度が高い両耳部では殆ど発生せず、主としてパッケージの中央部に積層された前配向糸に生じる。その結果、巻取中にパッケージは耳高の巻きフォームとなり、しかる後は耳部のみが押さえロールと接触して巻き量の増加とともに、耳部に摩擦発熱がますます集中する。
かくして、所定の巻径に巻き取られたパッケージは、耳部の直径が中央部の直径より大きな、いわゆる耳高の巻きフォームとなる。
【０００６】
図１に耳高のないパッケージの模式図を、図２に耳高の巻きフォームのパッケージの模式図を示す。
耳高の巻きフォームのパッケージは、耳部に積層される糸と中央部に積層される糸の熱的特性や繊度が大きく異なったものとなる。
パッケージの耳部と中央部の前配向糸は、後述する熱収縮応力測定によって得られる収縮応力値（ａ．乾熱収縮応力）に差異を生じる。耳部の前配向糸の熱収縮応力値は、中央部の前配向糸の熱収縮応力値よりも高くなる。そして、熱収縮特性の差は編織物の染色加工時に収縮率差として顕在化する。
繊度変動は、前配向糸巻取機のトラバースによって形成される、パッケージの一方の耳部から他方の耳部までの糸長（１ストローク）または２ストロークに相当する周期的変動を示す。
パッケージに巻かれた前配向糸を解じょしてイブネステスターで測定した繊度変動測定チャートを図３及び図４に例示する。
図３は図１のパッケージに対応し、図４は図２のパッケージに対応するチャートである。
測定チャートにおいて、周期的変動は低繊度側に等間隔に下向きのひげ状シグナルとして観察される。下向きのシグナルが存在することは、糸長方向のその点の繊度（糸の太さ）が低い側に変動していることを意味している。
【０００７】
このように、前述した欠点が内在する前配向糸パッケージは、延伸することなくそのまま編織に使用するか、または延伸仮撚加工して使用するいずれの場合にも、染色する際に全般的に染色の均一性が悪く且つ周期的な染め斑や光沢斑を呈する。このために、最終製品である布帛の商品価値が著しく損なわれることが明らかになった。
一方、先行技術である特許文献８は、ＰＥＴとＰＴＴまたは／及びポリブチレンテレフタレートをブレンドして溶融紡糸し、冷却固化後、加熱ローラにより熱処理して、３５００ｍ／分以上の速度で巻取る方法について開示している。
この先行技術の開示には、比較例として、ＰＴＴホモポリマー及びＰＥＴが１０重量％ブレンドされたＰＴＴ共重合ポリマーを上記と同様の方法にて加熱ローラ温度１８０℃で、紡糸速度４０００ｍ／分で延伸することなく編織物に使用することが示されている。
【０００８】
しかしながら、本発明者らの検討によれば、加熱ローラ温度が１８０℃以上といった高温で熱処理して巻き取ろうとすると、パッケージの巻径が増すに従って巻崩れが生じ、経済的に必要な約２０〜４０ｃｍの巻径のパッケージを採取することが不可能であった。
更に、ＰＴＴの融点が２３０℃であるのでかかる高温の熱処理では、巻取中の未延伸に
糸切れや毛羽が多発する。この技術は工業的生産技術として満足できるものではない。
先行技術である特許文献７は、前配向糸を巻取るまでにゴデットロールで５０〜１７０℃で加熱処理して巻取った前配向糸を開示している。
この先行技術に開示される方法は、パッケージ、前配向糸の長期間にわたる延伸仮撚仮撚加工の安定化には有効である。しかし、巻取中のパッケージの発熱による耳高の発生や、それに起因する周期的な染め斑の発生の問題を解消する方法としては有効な方法ではないことが判明した。
前述したように、ＰＴＴ前配向糸の既知技術において、良好な品位の編織物布帛の製造を可能にするＰＴＴ前配向糸パッケージは知られていない。
【０００９】
【非特許文献１】
Ｊ．ＰｏｌｙｍｅｒＳｃｉｅｎｃｅ；ＰｏｌｙｍｅｒＰｈｉｓｉｃｓＥｄｉｔｉｏｎＶｏｌ．１４Ｐ２６３−２７４（１９７６）
【非特許文献２】
ＣｈｅｍｉｃａｌＦｉｂｅｒｓＩｎｔｅｒｎａｔｉｏｎａｌＶｏｌ．４５，Ａｐｒｉｌ（１９９５）１１０−１１１
【非特許文献３】
「ＣｈｅｍｉｃａｌＦｉｂｅｒｓＩｎｔｅｒｎａｔｉｏｎａｌ」４７巻、１９９７年２月発行、７２〜７４頁
【特許文献１】
特開昭５２−５３２０号公報
【特許文献２】
特開昭５２−８１２３号公報
【特許文献３】
特開昭５２−８１２４号公報
【特許文献４】
国際公開パンフレットＷＯ９９／２７１６８号
【特許文献５】
特表平９−５０９２２５号公報
【特許文献６】
特開昭５８−１０４２１６号公報
【特許文献７】
特開平２００１−２０１３６号公報
【特許文献８】
特公昭６３−４２００７号公報
【発明の開示】
【発明が解決しようとする課題】
【００１０】
本発明の目的（課題）は、衣料用に適したＰＴＴ前配向糸パッケージの提供であり、前配向糸を延伸することなくそのまま編織するか、もしくは延伸仮撚加工を施してして編織物に供することができ、得られる布帛が周期的な染め変動欠点のない良好な品位と、ソフトな風合いを呈する、改良されたＰＴＴ前配向糸パッケージ及び、その工業的に安定な製造方法を提供することである。
また、本発明の目的（課題）は、特定の結晶構造を有するＰＴＴ前配向糸でなり、パッケージの耳部と中央部における前配向糸の熱収縮特性及び繊度の変動が特定範囲に制御されてなるＰＴＴ前配向糸パッケージに基づいて達成される。
本発明のより具体的な目的（課題）は、ＰＴＴ前配向糸を高速で巻き取って得られるＰＴＴ前配向糸パッケージであって、前配向糸パッケージの耳部に由来する熱収縮特性及び繊度変動特性を解消したＰＴＴ前配向糸パッケージを提供することである。
【課題を解決するための手段】
【００１１】
本発明者は上記課題を種々検討した結果、ＰＴＴ前配向糸の製造にあたり、特定の温度下に特定の巻取速度で前配向糸パッケージを形成することによって、耳部欠点の発生が抑制され、かつ編織物等の加工製品の風合い及び加工品位が高められるという本発明者らの知見に基づいて本発明を完成するに至った。
本発明の第１の発明は、特定の結晶構造を有し、かつパッケージの耳部と中央部における熱収縮特性及び繊度の変動が特定範囲に制御されてなるＰＴＴ前配向糸パッケージであって、９５モル％以上のトリメチレンテレフタレート繰り返し単位と５モル％以下のその他のエステル繰り返し単位から構成され、極限粘度が０．７〜１．３ｄｌ／ｇのポリトリメチレンテレフタレート前配向糸が巻量２ｋｇ以上で積層され、以下に示す（１）〜（３）の条件を満足するポリトリメチレンテレフタレート前配向糸パッケージである。
（１）前配向糸パッケージの耳部と中央部の直径差が０〜５ｍｍ
（２）パッケージの耳部に積層される糸と中央部に積層される糸の乾熱収縮応力値の差が０．０１ｃＮ／ｄｔｅｘ以下
（３）パッケージから前配向糸を解じょして測定される繊度変動値Ｕ％が１．２％以下で、且つ繊度変動周期の変動係数が０．４％以下である。
本発明の第２の発明は、９５モル％以上のトリメチレンテレフタレート繰り返し単位と５モル％以下のその他のエステル繰り返し単位から構成され、極限粘度が０．７〜１．３ｄｌ／ｇのポリトリメチレンテレフタレートを溶融紡糸し、冷却風により冷却固化後に前配向糸として巻取るに際し、紡糸張力を０．２０ｃＮ／ｄｔｅｘ以下とし且つ、巻取中のパッケージ温度を３０℃以下に冷却しつつ、巻取速度１９００〜３５００ｍ／分で巻取ることを特徴とするポリトリメチレンテレフタレート前配向糸パッケージの製造法である。
【００１２】
本発明の第３の発明は、９５モル％以上のトリメチレンテレフタレート繰り返し単位と５モル％以下のその他のエステル繰り返し単位から構成され、極限粘度が０．７〜１．３ｄｌ／ｇのポリトリメチレンテレフタレートからなる糸を紡糸し、冷却固化した後延伸することなく巻取るに際し、以下の（ａ）〜（ｄ）の要件を満足する条件で巻取ることを特徴とするポリトリメチレンテレフタレート前配向糸パッケージの製造法である。
（ａ）紡糸張力を０．２０ｃＮ／ｄｔｅｘ以下とすること
（ｂ）熱処理温度を７０〜１２０℃で、且つ熱処理張力を０．０２〜０．１０ｃＮ／ｄｔｅｘとすること
（ｃ）巻取機に巻取る際に、パッケージの温度を３０℃以下に保持すること
（ｄ）巻取速度を２７００〜３５００ｍ／分でパッケージに巻取ること
本発明の第４の発明は、９５モル％以上のトリメチレンテレフタレート繰り返し単位と５モル％以下のその他のエステル繰り返し単位から構成され、極限粘度が０．７〜１．３ｄｌ／ｇのポリトリメチレンテレフタレートを溶融紡糸し、冷却風により冷却して固化した後前配向糸として巻取り、しかる後該前配向糸を仮撚加工するに際し、前配向糸の巻取速度を１９００〜３５００ｍ／分とし、かつ、巻取中から保管及び仮撚までの全ての工程において前配向糸の温度を３０℃以下に維持した後、延伸仮撚または仮撚加工することを特徴とするポリトリメチレンテレフタレート前配向糸の仮撚加工法である。
【発明の効果】
【００１３】
本発明によるＰＴＴ前配向糸パッケージは、そのまま編織加工、もしくはＰＴＴ前配向糸の延伸仮撚加工に供することができ、ソフトな風合いを有し、周期的な染め変動欠点のない品位に優れたＰＴＴ繊維の衣料用布帛製品の提供を可能にする。
【発明を実施するための最良の形態】
【００１４】
以下、本発明を詳細に説明する。
本発明の第１の発明は、ＰＴＴ前配向糸パッケージである。本発明において、ＰＴＴ前配向糸を構成するＰＴＴポリマーは、９５モル％以上がトリメチレンテレフタレート繰り返し単位からなり、５モル％以下がその他のエステル繰り返し単位からなる。
本発明におけるＰＴＴ前配向糸は、ＰＴＴホモポリマー及び５モル％以下のその他のエステル繰り返し単位を含む共重合ポリトリメチレンテレフタレートである。
共重合成分の代表例は、以下のごときものが挙げられる。
酸成分としては、イソフタール酸や５−ナトリウムスルホイソフタル酸に代表される芳香族ジカルボン酸、アジピン酸やイタコン酸に代表される脂肪族ジカルボン酸等が挙げられる。ヒドロキシ安息香酸等のヒドロキシカルボン酸もその例である。
グリコール成分としては、エチレングリコール、ブチレングリコール、ポリエチレングリコール等々である。これらの酸成分およびグリコール成分の複数が共重合されていてもよい。
【００１５】
本発明のＰＴＴ前配向糸は、本発明の効果を妨げない範囲で、酸化チタン等の艶消し剤、熱安定剤、酸化防止剤、制電剤、紫外線吸収剤、抗菌剤、種々の顔料等々の添加剤を含有又は共重合成分として含んでいてもよい。
本発明におけるＰＴＴ前配向糸の極限粘度は、０．７〜１．３ｄｌ／ｇの範囲であることが必要である。極限粘度が０．７ｄｌ／ｇ未満では、得られる仮撚加工糸の強度が低く、布帛の機械的強度が低下し強度を要求されるスポーツ用途などへの使用が制約される。
極限粘度が１．３ｄｌ／ｇを超えると、前配向糸の製造段階で糸切れが生じ、前配向糸の安定した製造が困難となる。好ましい極限粘度は、０．８〜１．１ｄｌ／ｇである。
本発明におけるＰＴＴポリマーは、公知の方法を用いて調製することができる。
その代表例は一定の固有粘度までは溶融重合で重合度を上げ、続いて固相重合で所定の固有粘度に相当する重合度まで上げる２段階法である。
【００１６】
以下に、本発明のＰＴＴ前配向糸パッケージの構造条件について詳述する。
１）直径差
本発明では、前配向糸パッケージの耳部と中央部の直径差が０〜５ｍｍであることが必要である。直径差が５ｍｍを超えると、後述する繊度変動測定において、繊度変動周期が顕著になる。繊度変動周期が顕著になれば、仮撚加工糸に周期的な染め変動が発生する。
仮撚加工糸に周期的変動が発生しないためのより好ましい直径差は、４ｍｍ以下、更に好ましくは２ｍｍ以下である。
前配向糸パッケージの耳部と中央部の直径差は、いわゆる「耳高」の程度を示す指標である。巻径が約１０ｃｍよりも少ない場合には、この直径差は軽微であるが、巻径が約２０ｃｍを超えると直径差が拡大し、「耳高」が顕著となる。
２）巻径
本発明の前向糸パッケージは、巻径が２０ｃｍ以上であることが好ましい。
前配向糸パッケージの巻径は、工業的には一般的に約２０〜約４０ｃｍが採用される。巻径が２０ｃｍ未満では、パッケージの巻量が少なく、このことがパッケージを巻き付ける紙管やボビンの経費が前配向糸価格に振り替えた場合に高価となることや、パッケージの包装及び荷材費や輸送費が割高となり、工業的に不利である。
３）巻幅
本発明の前配向糸パッケージの巻幅は、８〜２５ｃｍであることが好ましい。  同一巻径であれば、巻幅は大きい方がパッケージの巻重量が多くなり、工業的に有利である。巻幅が小さいと、巻幅に対する耳部の比率が高くなり耳高になり易い。
好ましい巻幅は、１０〜２５ｃｍ、更に好ましくは１５〜２５ｃｍである。
【００１７】
４）前配向糸の乾熱収縮応力
乾熱収縮応力は、後述する方法により測定される前配向糸の熱による収縮力を指す。
ＰＴＴ前配向糸は、一般に約５０℃付近より収縮応力が発生し、約６０〜８０℃付近に最大応力ピークが現れる。このピーク値を乾熱収縮応力値として読みとる。
耳部に積層された前配向糸は、中央部に積層された前配向糸よりも乾熱収縮応力値が高くなるという傾向がある。
本発明では、前配向糸パッケージの耳部に積層される糸と中央部に積層される糸とで、この乾熱収縮応力値差が０．０１ｃＮ／ｄｔｅｘ以下であることが必要である。
乾熱収縮応力値差が０．０１ｃＮ／ｄｔｅｘを超えると、得られる布帛に、耳部に積層された部分がヒケや染め異常欠点として残り、品位を低下させる。この乾熱収縮応力値差は小さいほど好ましい。０．００５ｃＮ／ｄｔｅｘ以下であることがより好ましい。
【００１８】
５）繊度変動
ａ．本発明では、パッケージから前配向糸を解じょして測定される繊度変動値Ｕ％が１．５％以下で、且つ繊度変動周期の変動係数が０．４％以下であることが必要である。
繊度変動値Ｕ％は、公知の繊度変動測定で得られる測定値である。
本発明では、この繊度変動値Ｕ％が１．５％以下でなければならない。１．５％を超えると、編織物の染め品位が低下する。具体的には、１．５％以下であれば、編物などに使用しても工業的に使用可能な品位が得られるが、１．５％を超えると品位が不良となりこの分野での使用が不可能となる。繊度変動値Ｕ％は、小さいほど布帛の品位が良好となる。
好ましい繊度変動値Ｕ％は１．２％以下、更に好ましくは１．０％以下である。
本発明では、この繊度変動値Ｕ％が１．５％以下であるとともに、繊度変動周期解析による繊度変動周期の変動係数が０．４％以下であることが必要である。  繊度変動値Ｕ％が１．５％以下であっても、繊度変動周期の変動係数が０．４％以上であると、編織物に前配向糸パッケージの耳部に起因する染め異常が発生し、良好な品位の布帛が得られない。
具体的には、織物の縦糸や緯糸のように組織が密に製織される場合に、この問題が顕在化する。特に、前配向糸を延伸仮撚加工を施すことなくそのまま編織物に供する場合に顕著である。
【００１９】
ｂ．変動係数（ＣｏｅｆｆｉｃｉｅｎｔｏｆＶａｒｉａｔｉｏｎ）は、後述するように繊度変動測定に付属して設置される繊度変動の周期解析により測定することによって求められる。
図５は、図３に対応する、また図６には図４に対応する繊度変動周期解析図を例示する。
この解析図において、横軸には周期長を、縦軸には頻度（変動係数）を示す。  この繊度変動周期解析において、前配向糸パッケージの一方の耳部から他方の耳部までの糸長に対応する周期長に着目する。
この糸長は、前配向糸パッケージを形成する際のトラバース幅によって異なるが、通常は約０．５〜１０ｍである。
耳部の繊度変動に起因するシグナルは、図６に示すようにこの周期長において変動係数に特異なピークとして認識される。
本発明では、この変動係数が０．４％以下であることが必要である。変動係数が０．４％を超えると、耳部に起因する繊度変動が布帛の品位欠点として顕在化する。変動係数は小さいほど好ましいが、０．２％以下であれば布帛の品位は極めて良好となる。
【００２０】
６）結晶化発熱量
本発明においては、ＰＴＴ前配向糸パッケージに巻かれる該前配向糸の、示差走査熱量測定（ＤＳＣ）による結晶化発熱量が１０Ｊ／ｇ以下であることが好ましい。
示差走査熱量測定（ＤＳＣ）による結晶化発熱量は、パッケージに巻かれた該前配向糸を後述する方法により測定して得られる値である。
この結晶化発熱量は、前配向糸が結晶化する際に発熱する熱量であり、結晶化度の尺度といえる。結晶化発熱量が小さいほど前配向糸が結晶化していることを意味する。
ＰＴＴ前配向糸で、殆ど結晶化が進んでいない場合には、この結晶化発熱量が約１０Ｊ／ｇを超える。一方、結晶化が十分にすすむと、もはやこの測定法では結晶化発熱量を測定できなくなる。
前配向糸の利点の一つは、延伸仮撚加工を必要とせず、そのまま編織物に供給して良好な品位の編織物を得ることが可能である点である。
利点の他の一つは、前配向糸を延伸仮撚加工に供給する場合に、約４０℃以上の高温雰囲気に長期間に亘り保持された場合にも、前配向糸の自己結晶化の進行が抑制される点である。
本発明では、この結晶化発熱量が１０Ｊ／ｇ以下であれば、前配向糸の高温での自己結晶化の進行が抑制される。結晶化発熱量は、より小さいことが好ましい。好ましくは５Ｊ／ｇ以下であり、更に好ましくは２Ｊ／ｇ以下である。
【００２１】
７）結晶配向度
本発明のＰＴＴ前配向糸パッケージに巻かれる該前配向糸は、結晶配向度が８０〜９５％であることが好ましい。
結晶配向度は、後述する広角Ｘ線回折法によって測定される、結晶の配向度の尺度である。
前配向糸が結晶化していなければ、広角Ｘ線回折測定において結晶由来の回折が得られないので、配向度を測定することができない。
本発明のＰＴＴ前配向糸は、前記のように結晶化度が高いので、広角Ｘ線回折測定が可能である。結晶配向度が８０％未満であると、ＰＴＴ前配向糸の破断強度が約２ｃＮ／ｄｔｅｘ以下となり、延伸することなくそのまま編織物に供すると得られる布帛の強度が小さくなり、使用する用途によって不都合が生じることがある。結晶配向度は、ＰＴＴ前配向糸では９５％が最高である。結晶配向度は、高いほど強度が高く好ましい。好ましい結晶配向度は、８５〜９５％である。
【００２２】
８）複屈折率
本発明の前配向糸パッケージに積層される前配向糸は、複屈折率が０．０３〜０．０７であることが好ましい。
複屈折率が０．０３未満では、結晶配向度が８０％未満となり本発明の目的が達成されない。複屈折率が０．０７を超える場合には、パッケージの耳部と中央部に積層される糸の乾熱収縮応力値の差が拡大し、本発明の目的が達成されない。好ましい複屈折率は、０．０４〜０．０６である。
【００２３】
９）繊度
本発明のＰＴＴ前配向糸の繊度や単糸繊度は、特に限定されないが、繊度は２０〜３００ｄｔｅｘ、単糸繊度は０．５〜２０ｄｔｅｘが使用される。
ＰＴＴ前改向糸には平滑性や収束性、制電性を付与する目的で、仕上げ剤を０．２〜２重量％付与していることが好ましい。
更に、解じょ性や仮撚加工時の集束性を向上させる目的で、５０ヶ／ｍ以下の単糸交絡を付与していてもよい。
【００２４】
以下、本発明の第２〜第４の発明であるＰＴＴ前配向糸パッケージの製造法について、図７を参照して詳述する。
図７において、乾燥機１で３０ｐｐｍ以下の水分率までに乾燥されたＰＴＴペレットを２５５〜２７０℃の温度に設定された押出機２に供給して溶融する。
溶融ＰＴＴは、その後ベンド３を経て２５０〜２７０℃に設定されたスピンヘッド４に送液され、ギヤポンプで計量される。その後、スピンパック５に装着された複数の孔を有する紡糸口金６を経て、マルチフィラメント糸７として紡糸チャンバー内に押し出される。
押出機及びスピンヘッドの温度は、ＰＴＴペレットの極限粘度や形状によって２５０〜２７０℃から最適な条件が選ばれる。紡糸チャンバー内に押し出されたＰＴＴマルチフィラメントは、冷却風８によって室温まで冷却固化され、仕上げ剤が付与された後、所定の速度で回転する引取ゴデットロール兼加熱ゴデットロール（以下単に加熱ゴデットロールと称す）１０、１１によって熱処理されて、所定繊度の前配向糸のパッケージ１２として巻き取られる。
前配向糸１２は、加熱ゴデットロール１０に接する前に、仕上げ剤付与装置９によって仕上げ剤が付与される。前配向糸に付与する仕上げ剤は、例えば水系エマルジョンタイプが使用される。仕上げ剤の水系エマルジョンの濃度は、１０重量％以上好ましくは１５〜３０重量％が採用される。
また、前配向糸は必要に応じて仕上げ剤付与装置９と引取ゴデットロール１０との間及び／またはゴデットロール１１と巻取の間で交絡付与装置により、交絡が付与されてもよい。
【００２５】
（ａ）紡糸張力
本発明の前配向糸の製造においては、紡糸張力を０．２０ｃＮ／ｄｔｅｘ以下とすることが必要である。
紡糸張力は、図７の仕上げ剤付与装置９の下方１０ｃｍの位置で測定される張力（ｃＮ）を前配向糸のデシテックス（ｄｔｅｘ）で除した値である。
紡糸張力が０．２ｃＮ／ｄｔｅｘを超えると、仕上げ剤付与装置との摩擦擦過により糸切れが生じ、安定した前配糸の製造が困難となる。
紡糸張力は、小さいほど好ましいが、０．１７ｃＮ／ｄｔｅｘであれば工業的に連続した紡糸安定性が達成される。より好ましくは、０．１５ｃＮ／ｄｔｅｘ以下である。
紡糸張力の調整は、紡糸されたマルチフィラメント糸の収束方法によって行なわれる。
具体的には、紡糸速度や紡糸口金から収束するまでの距離及び、収束ガイドの種類によって設定され、仕上げ剤付与とマルチフィラメントの収束を兼ねて設定されることがより好ましい。
【００２６】
（ｂ）巻取条件
本発明の製造法においては、巻取に際して、パッケージの温度を３０℃以下とすることが必要である。
パッケージ温度が３０℃を超えると、繊度変動値Ｕ％をいかに小さくしても繊度変動周期の変動係数が０．４％を超え、本発明の目的が達成されない。
パッケージの温度は、巻取の開始から巻取の終了まで３０℃以下を維持して巻取を実施することが好ましい。
パッケージの温度を３０℃以下とする手段としては、巻取機の回転駆動体であり発熱源でもあるモーターからボビン軸への伝熱及び輻射熱を遮断することが好ましい。巻取中のパッケージまたはその周辺を３０℃以下に調整された冷却風を吹き付けて冷却することによっても達成可能である。
巻取中のパッケージ温度は、低いほど好ましく、約２５℃以下がより好ましい。温度を過度に低くすると、その温度を維持するために多大なエネルギーが必要となる。この意味から、より好ましいパッケージ温度は約２０〜２５℃である。
【００２７】
（ｃ）巻取速度
本発明の前配向糸の製造法においては、巻取速度が１９００〜３５００ｍ／分であることが必要である。
巻取速度が１９００ｍ／分未満では、前配向糸の配向度が小さく、繊度変動値Ｕ％及び繊度変動係数を本発明の範囲とすることが困難となる。
また、１９００ｍ／分未満の巻取条件で熱処理を施す場合にも、熱処理温度を７０℃以上にしようと熱処理時の張力が０．０２ｃＮ／ｄｔｅｘ以下となり、繊度変動が大きくなることや、糸切れや毛羽が発生しやすくなる。
巻取速度が３５００ｍ／分を超えると、紡糸張力が０．２０ｃＮ／ｄｔｅｘを越え、パッケージの耳部と中央部の乾熱収縮応力値差が０．０１ｃＮ／ｄｔｅｘを超えることとなり、本発明の目的が達成されない。
好ましい巻取速度は、２５００〜３２００ｍ／分、より好ましくは２７００〜３２００ｍ／分である。
【００２８】
（ｄ）熱処理条件
本発明の製造法においては、前配向糸の巻取において熱処理温度を７０〜１２０℃で、且つ熱処理張力を０．０２〜０．１ｃＮ／ｄｔｅｘとすることが好ましい。
熱処理は、前配向糸を加熱ゴデットロールに２〜１０回周回することにより加熱して行われる。従って、前配向糸の熱処理温度は、ゴデットロールの温度とほぼ等しい。
熱処理温度を７０℃以上とすることにより、得られる前配向糸の結晶化発熱量が１０Ｊ
／ｇ以下となり、本発明の目的がより効果的に達成される。
熱処理温度が１２０℃を超えると、低結晶化度の前配向糸が急激に高温に接するためにゴデットロール上で激しく糸揺れが起こり、毛羽の発生や糸切れが生じ易くなり好ましくない。また、得られる前配向糸の繊度変動値Ｕ％も１．５％を超え、好ましくない。好ましい熱処理温度は、８０〜１１０℃、より好ましくは９０〜１１０℃である。
【００２９】
図８に本発明の前配向糸パッケージの製造法で用いられる巻取速度と熱処理温度の範囲及び好ましい範囲を示す。図８において、領域Ａが本発明の好ましい範囲であり、領域Ｂがより好ましい範囲である。
本発明の前配向糸の製造法では、上記熱処理温度に加えて、熱処理時の張力を０．０２〜０．１０ｃＮ／ｄｔｅｘとすることが好ましい。熱処理時の張力は、加熱ゴデットロール上もしくは加熱ゴデットロールから離れる直後の位置で測定される前配向糸に掛かる張力である。この張力の調整は、加熱ゴデットロール温度と加熱ゴデットロールの前後に設ける引取ロールや偏向ロールの速度比により行われる。
熱処理時の張力が０．０２ｃＮ／ｄｔｅｘ未満では、ゴデットロール上の糸揺れが大きくなり、前配向糸の走行が不安定となる。０．１０ｃＮ／ｄｔｅｘを超えると、巻取中にパッケージの巻締りがまま発生し易くなるなど問題が生じる。熱処理時の好ましい張力は、０．０３〜０．０７ｃＮ／ｄｔｅｘである。加熱ゴデットロールの数は特に限定されないが、通常１〜２対の加熱ゴデットロールが採用される。ゴデットロールが２対である場合は、両方もしくはいずれか一方が加熱ゴデットロールであることが好ましい。熱処理時間は特に限定されないが、約０．０１〜０．１秒間が採用される。
【００３０】
（ｅ）保管温度
本発明の前配向糸において、巻取時の熱処理を施すことなく巻き取った前配向糸パッケージを延伸仮撚加工するに際しては、巻取中から保管及び仮撚までの全ての工程において前配向糸パッケージの温度を３０℃以下に維持して、延伸仮撚または仮撚加工することが好ましい。
保管及び仮撚までの間に、前配向糸パッケージの温度が３０℃を超えるとパッケージの耳高が増加し、加工糸の品位が低下することがある。
保管時における好ましい保持温度は、２５℃以下である。３０℃以下に維持する手段としては、温度調節機を設けた倉庫や部屋に保管することが好ましい。
【００３１】
本発明の前配向糸パッケージを使用して得られる布帛は、周期的な染め変動欠点のない良好な品位と、ソフトな風合いを呈する編織物が得られる。
本発明の前配向糸パッケージは、原糸を延伸することなくそのまま編織物に用いてもよいし、また、撚糸や仮撚加工および流体噴射加工（タスラン加工）を施して使用してもよい。
編織物には、全て本発明の前配向糸パッケージを使用してもよく、または他の繊維と混合して一部に使用してもよい。
混繊複合する他の繊維としては、ポリエステル、セルロース、ナイロン６、ナイロン６６、アセテート、アクリル、ポリウレタン弾性繊維、ウール、絹等の長繊維及び短繊維などが挙げられるが、これらに限定されるものではない。
本発明のＰＴＴ前配向糸パッケージの前配向糸と他の繊維とを混繊複合した編織物とするには、混繊複合糸は、他の繊維をインターレース混繊、インターレース混繊後延伸仮撚、どちらか一方のみ仮撚しその後インターレース混繊、両方別々に仮撚後インターレース混繊、どちらか一方をタスラン加工後インターレース混繊、インターレース混繊後タスラン加工、タスラン混繊、等の種々の混繊方法によって製造することができる。
かかる方法によって得た混繊複合糸には、交絡が１０個／ｍ以上付与されていることが好ましい。
【００３２】
本発明の前配向糸パッケージの仮撚加工としては、一般に用いられているピンタイプ、フリクションタイプ、ニップベルトタイプ、エアー仮撚タイプ等の加工方法が採用される。
仮撚ヒーターは、１ヒーター仮撚、２ヒーター仮撚のいずれであってもよいが、高いストレッチ性を得るためには１ヒーター仮撚の方が好ましい。仮撚加工は、延伸仮撚もしくは非延伸仮撚のいずれであってもよい。
仮撚ヒーター温度は、第１ヒーターの出口直後の糸温度が１３０〜２００℃、好ましくは１５０〜１８０℃、特に好ましくは１６０〜１８０℃になるようにヒーター温度を設定することが好ましい。
１ヒーター仮撚によって得られる仮撚加工糸の伸縮伸長率は１００〜３００％、伸縮弾性率は８０％以上であることが好ましい。
また、必要に応じて第２ヒーターで熱セットして、２ヒーター仮撚加工糸としてもよい。第２ヒーターの温度は、１００〜２１０℃、好ましくは第１ヒーター出口直後の糸温度に対して−３０℃〜＋５０℃の範囲とするのが好ましい。第２ヒーター内のオーバーフィード率（第２オーバーフィード率）は＋３％〜＋３０％とするのが好ましい。
【実施例】
【００３３】
本発明の実施例によって本発明を更に詳細に説明するが、本発明は以下の実施例により限定されるものではない。
なお、実施例における物性の測定方法及び測定条件を説明する。
（１）極限粘度
極限粘度［η］は、次式の定義に基づいて求められる値である。
0003719983.tif 000002
定義中のηｒは、純度９８％以上の０−クロロフェノールで溶解したＰＴＴポリマーの稀釈溶液の３５℃での粘度を、同一温度で測定した上記溶液の粘度で除した値であり、相対粘度と定義されている。Ｃはｇ／１００ｍｌで現されるポリマー濃度である。
（２）破断伸度
ＪＩＳ−Ｌ−１０１３に基づいて測定した。
（３）結晶化発熱量
結晶化発熱量は、示差走査熱量測定（ＤＳＣ）によって求めた。
測定は、島津製作所（株）製島津熱流束示差走査熱量計ＤＳＣ−５０測定器を用いて行った。
測定する前配向糸５ｍｇを精秤し、昇温速度５℃／分で２５℃から１００℃の範囲で示差走査熱量測定（ＤＳＣ）を行った。
結晶化発熱量は、示差走査熱量測定（ＤＳＣ）チャートにおいて４０℃〜８０℃の領域に発現する発熱ピークの面積を示差走査熱量測定器付属のプログラムにより算出した。
【００３４】
（４）結晶配向度
Ｘ線回折装置を用い、試料の厚みを約０．５ｍｍとして以下の条件で回折角２θが７度から３５度までの回折強度曲線を描いた。
測定条件は、３０ＫＶ、８０Ａ、スキャンニング速度１度／分、チャート速度１０ｍｍ／分、タイムコンスタント１秒、レシービングスリット０．３ｍｍとした。
２θ＝１６度及び２２度に描かれる反射を各々（０１０）、（１１０）とする。更に、（０１０）面を−１８０度〜＋１８０度方位角方向に回折強度曲線を描く。±１８０度で得られる回折強度曲線の平均値をとり、水平線を引きベースラインとする。ピークの頂点からベースラインに垂線をおろし、その高さの中点を求める。中点を通る水平線を引き、これと回折強度曲線との２つの交点間の距離を測定し、この値を角度に換算した値を配向角Ｈとする。
結晶配向度は、次式で与えられる。
結晶配向度（％）＝（１８０−Ｈ）×１００／１８０
【００３５】
（５）乾熱収縮応力値
熱応力測定装置としては、カネボウエンジニアリング社製商品名ＫＥ−２）を用いて測定する。
延伸糸を２０ｃｍの長さに切り取り、これの両端を結んで輪を作り測定器に装填する。初荷重０．０４４ｃＮ／ｄｔｅｘ、昇温速度１００℃／分の条件で測定し、熱収縮応力の温度変化をチャートに書かせる。
熱収縮応力チャートは、約６０〜９０℃にピークを有する山型の曲線を描くが、このピーク値を乾熱収縮応力値とする。
この測定操作を、前配向糸パッケージの耳部に積層される糸と、中央部に測定される糸について各々５回づつ測定し、その平均値の差をもって乾熱収縮応力値差とした。
（６）複屈折率
繊維便覧−原料編（第５刷、９６９頁、１９７８年丸善株式会社発行）に準じ、光学顕微鏡とコンペンセーターを用いて、繊維の表面に観察される偏光のリターデーションから求めた。
【００３６】
（７）繊度変動
以下の方法で繊度変動値チャート（ＤｉａｇｒａｍＭａｓｓ）を求めると同時にＵ％を測定する。
0003719983.tif 000003
【００３７】
（８）仮撚加工糸の伸縮伸長率及び伸縮弾性率
ＪＩＳ−Ｌ−１０９０伸縮性試験方法（Ａ）法に準じて測定した。
（９）パッケージの直径差
図２にしたがって、耳部の直径ａと中央部の直径ｂを測定し、以下の式により求めた。
直径差（ｍｍ）＝ａ−ｂ
（１０）熱処理張力
熱処理張力の測定は、張力計としてＲＯＴＨＳＣＨＩＬＤ  Ｍｉｎ  ＴｅｎｓＲ−０４６を用い、熱処理時に加熱ゴデットロール出（図６では、加熱ゴデットロール１０と偏向ロール１１の間で測定）の位置を走行する繊維に掛かる張力Ｔ１（ｃＮ）を測定し、この値を延伸後の糸の繊度Ｄ（ｄｔｅｘ）で除して求めた（下記式参照）。
熱処理張力（ｃＮ／ｄｔｅｘ）＝Ｔ１／Ｄ
【００３８】
（１１）パッケージ温度
非接触温度計により、巻取中のパッケージ温度を測定した。
測定器：  日本電子（ＪＥＯＬ）（株）製
サーモビュア（ＴＨＥＲＭＯＶＩＥＷＥＲ）ＪＴＧ−６２００型
（１２）紡糸安定性
１錘当たり８エンドの紡口を装着した溶融紡糸−連続延伸機を用いて、実施例毎に２日間の溶融紡糸−連続延伸を行った。
この期間中の糸切れの発生回数と、得られた延伸糸パッケージに存在する毛羽の発生頻度（毛羽発生パッケージの数の比率）から、以下のように判定した。
◎  糸切れ０回、毛羽発生パッケージ比率５％以下
○  糸切れ２回以内、毛羽発生パッケージ比率１０％未満
×  糸切れ３回以上、毛羽発生パッケージ比率１０％以上
【００３９】
（１３）前配向糸及び加工糸品位の評価
（ｉ）仮撚加工糸評価試料の調製
前配向糸を下記条件で仮撚加工を行なった。
0003719983.tif 000004
（ｉｉ）染め斑評価（染め級）
前配向糸又は仮撚加工糸を一口編み機で編成して筒編み地を得る。
この筒編み地を以下の条件で染色した後、熟練者３名が自家製の標準限度見本に合わせて１０段階で官能評価する（数字が大きいほど良好である。）。
0003719983.tif 000005
品位の評価
染め品位を３名の熟練者により染め級評価に基いて判定した。
◎：非常に良好（８〜１０級）
○：良好（６〜７級）
×：染め筋があり不良（５級以下）
【００４０】
（実施例１〜５）
実施例１〜５は、前配向糸の熱処理条件が前配向糸パッケージ形状及び物性に及ぼす影響を示す例である。
酸化チタンを０．４重量％含む極限粘度０．９１ｄｌ／ｇのＰＴＴペレットを図７で示す紡糸機及び巻取機を用いて、１０１ｄｔｅｘ／３６フィラメントＰＴＴ前配向糸パッケージを下記に紡糸条件により調製した。
なお、前配向糸は巻取にあたり、図７に示す２対のゴデットロールを使用して、１段目の加熱ゴデットロール（図７、図１０参照）温度を表１に示す温度で加熱した。熱処理張力は、２段目の非加熱ゴデットロール（図７、図１１参照）の周速度を調整して設定した。
0003719983.tif 000006
【００４１】
0003719983.tif 000007
表１から明らかなように、本発明の実施例１〜５においては紡糸性も良好で、前配向糸パッケージを使用して得られた仮撚加工糸及び筒編地は、全て染色後に良好な染め品位を示すものであった。
なお、ＰＴＴ前配向糸パッケージを織物の緯糸として使用して得られた織物についても染色後良好な品位を示すものであった。品位を評価した。
【００４２】
【表１】
0003719983.tif 000008
【００４３】
（実施例６〜１１、比較例１〜２）
実施例６〜１１は、ＰＴＴ前配向糸を製造するに際し、巻取条件において熱処理温度と巻取速度の効果を示す例である。
紡糸条件は実施例１〜５と同様の紡糸条件を適用して、ＰＴＴ前配向糸を調製した。熱処理については、張力を０．０３ｃＮ／ｄｔｅｘとし、表２に示す熱処理温度及び巻取速度により、実施例１〜５と同様の巻形状のＰＴＴ前配向糸パッケージを得た。
本実施例及び比較例において、パッケージの温度は２５℃とした。
得られたＰＴＴ前配向糸パッケージを３５℃で３０日間保持した後、延伸仮撚加工した。得られた加工糸の物性は以下の通りであった。加工糸の染め品位を表２に示す。
仮撚加工糸物性：
繊度                      ８４．５デシテックス
破断強度                  ３．３ｃＮ／ｄｔｅｘ
破断伸度                  ４２％
伸縮伸長率                １９２％
伸縮弾性率                ８８％
表２に示されるように、本発明のＰＴＴ前配向糸パッケージから得られる仮撚加工糸は、染め斑がなく良好な品位と優れた捲縮性を有していた。
【００４４】
【表２】
0003719983.tif 000009
【００４５】
（実施例１２〜１４，比較例３）
実施例１２〜１４は、巻取時のパッケージ温度の効果を例である。
巻取に際して前配向糸パッケージの実施例１２〜１４の前配向糸パッケージを得た。前配向糸パッケージの冷却条件を異ならせて、第３表に示すパッケージ温度で巻取を行った。
表３に得られたＰＴＴ前配向糸パッケージの巻形状及び前配向糸の性質を示す。
表３から明らかなように、本発明の温度範囲で巻き取った前配向糸パッケージは、良好な巻フォームを有し、この前配向糸パッケージを用いて得られた前配向糸による筒編み地の品位は良好なものであった。なお、配向糸パッケージの解糸を緯糸として使用して得られた織物品位は染色後も良好なものであった。
【表３】
0003719983.tif 000010
【００４６】
（実施例１５〜１７，比較例４）
実施例１５〜１７は、紡糸張力の効果について示す例である。
紡糸時の仕上げ剤付与ノズルの紡糸口金からの距離を表４に示すように変化させる以外は、実施例２の紡糸条件を用いて、前配向糸パッケージを得た。紡糸性を表４に示す。
表４から明らかなように、紡糸張力が本発明の範囲であれば良好な紡糸性が得られた。
【表４】
0003719983.tif 000011
【００４７】
（実施例１８〜２２，比較例５）
実施例１８〜２２は、前配向糸を巻取時に熱処理しない場合に、巻取速度が仮撚加工性に及ぼす効果について示す例である。
酸化チタンを０．４重量％含む極限粘度０．９１ｄｌ／ｇのＰＴＴペレットを図７で示される紡糸機及び巻取機を用いて、下記の紡糸条件下に巻取速度を変えて、１０１ｄｔｅｘ／３６フィラメントＰＴＴ前配向糸パッケージを調製した。
0003719983.tif 000012
【００４８】
0003719983.tif 000013
前配向糸パッケージを延伸仮撚を施すまでの期間に亘って、温度２０℃、相対湿度９０％ＲＨの条件が維持された環境下に５日間放置した後、延伸仮撚加工を行った。
仮撚加工時に前配向糸パッケージの形状及びパッケージから解じょして測定された繊度変動値と、仮撚加工性及び加工糸の染め品位判定結果を表５に示す。
【００４９】
【表５】
0003719983.tif 000014
表５から明らかなように、本発明の実施例１８〜２２で得られた前配向糸パッケージは良好な延伸仮撚加工性と加工糸染め品位を有していた。実施例１９で得られた前配向糸パッケージを用いて、延伸仮撚加工した仮撚加工糸の物性を以下に示す。
仮撚加工糸物性：
繊度            ８７．６デシテックス
破断強度        ２．９ＣＮ／ｄｔｅｘ
破断伸度        ４７％
伸縮伸長率      １４３％
伸縮弾性率      ９２％
仮撚加工糸の捲縮性も良好なものであった。
【００５０】
（実施例２３〜２５，比較例６）
実施例２３〜２５は、前配向糸を巻取る際のパッケージ温度が仮撚加工性に及ぼす効果について示す例である。
巻取に際し巻取時のパッケージ温度を表６のように変えた以外は、実施例１９（巻取速度２５００ｍ／分）を適用して前配向糸パッケージを調製した。
仮撚加工時に前配向糸パッケージの形状及び、パッケージから解じょして測定された繊度変動値と、仮撚加工性及び加工糸の染め品位を表６に示す。
表６に示されるように、本発明に特定する温度であれば、良好な仮撚加工性と加工糸品位が得られた。
一方、比較例７に示す温度で巻取った前配向糸パッケージは、図２に示すような著しく耳高の巻フォームとなり、延伸仮撚加工性及び加工糸の染め品位も不良であった。
【表６】
0003719983.tif 000015
【００５１】
（実施例２６〜３４，比較例７〜９）
実施例２６〜３４では、前配向糸パッケージの仮撚加工までの維持温度と維持期間の効果について示す例である。
実施例１９（巻取速度２５００ｍ／分）と同様の紡糸及び巻取条件を用いて、前配向糸パッケージを得た。得られた前配向糸パッケージを表７に示す維持条件で放置後、延伸仮撚加工を行った。
仮撚加工時に前配向糸パッケージの形状及び、パッケージから解じょして測定された繊度変動値と、仮撚加工性及び加工糸の染め品位を表７に示す。
表７から明らかなように、本発明の温度範囲で維持した後延伸仮撚加工した場合には、良好な仮撚加工性と加工糸染め品位を有していた。
【００５２】
【表７】
0003719983.tif 000016
【産業上の利用可能性】
【００５３】
本発明は、衣料用に適したＰＴＴ前配向糸の改良されたパッケージ及びその製造方法を提供する。
本発明によるＰＴＴ前配向糸パッケージは、そのまま編織加工、もしくはＰＴＴ前配向糸の延伸仮撚加工に供することができ、ソフトな風合いを有し、周期的な染め変動欠点のない品位に優れたＰＴＴ繊維の衣料用布帛製品の提供を可能にする。
【図面の簡単な説明】
【００５４】
図１は、耳高のないパッケージの良好な形状を模式的に示す図である。
図２は、耳高のパッケージの形状を模式的に示す図である。
図３は、繊度変動値Ｕ％の測定チャートの一つの例を示す図である。
図４は、繊度変動値Ｕ％の測定チャートの他の例を示す図である。
図５は、繊度変動周期解析のチャートの更に他の一つの例を示す図である。
図６は、繊度変動周期解析のチャートの他の例を示す図である。
図７は、前配向糸パッケージを製造するプロセスを示す概略図である。
図８は、本発明の前配向糸パッケージの調製における熱処理温度と巻取速度の範囲を示す図である。
【符号の説明】
【００５５】
１：ポリマーチップ乾燥機
２：押出機
３：ベント
４：スピンヘッド
５：スピンパック
６：紡糸口金
７：マルチフィラメント
８：冷却風
９：仕上げ剤付与装置
１０：加熱ゴデットロール
１１：ゴデットロール
１２：前配向糸パッケージ
【図１】
0003719983.tif 000017
【図２】
0003719983.tif 000018
【図３】
0003719983.tif 000019
【図４】
0003719983.tif 000020
【図５】
0003719983.tif 000021
【図６】
0003719983.tif 000022
【図７】
0003719983.tif 000023
【図８】
0003719983.tif 000024